(57)【要約】【課題】低い電気抵抗を保持しつつ、成膜速度の向上を図ることができるスパッタリングターゲット、及び、その製造方法の提供を目的とする。【解決手段】純度が９９．９％以上である高純度銅からなるスパッタリングターゲットであって、スパッタリングを行う面における（１１１）面、（２００）面、（２２０）面、及び、（３１１）面の各配向面のＸ線回折のピーク強度であるＩ（１１１）、Ｉ（２００）、Ｉ（２２０）、Ｉ（３１１）がＩ（１１１）／［Ｉ（１１１）＋Ｉ（２００）＋Ｉ（２２０）＋Ｉ（３１１）］≧０．４０、且つ、Ｉ（１１１）＞Ｉ（２００）、Ｉ（１１１）＞Ｉ（２２０）、Ｉ（１１１）＞Ｉ（３１１）となる関係を満たす構成とした。【選択図】なし【特許請求の範囲】
【請求項１】
純度が９９．９％以上である高純度銅からなるスパッタリングターゲットであって、
スパッタリングを行う面における（１１１）面、（２００）面、（２２０）面、及び、（３１１）面の各配向面のＸ線回折のピーク強度であるＩ（１１１）、Ｉ（２００）、Ｉ（２２０）、Ｉ（３１１）が
［数１］
Ｉ（１１１）／［Ｉ（１１１）＋Ｉ（２００）＋Ｉ（２２０）＋Ｉ（３１１）］≧０．４０
、且つ、
［数２］
Ｉ（１１１）＞Ｉ（２００）、
Ｉ（１１１）＞Ｉ（２２０）、
Ｉ（１１１）＞Ｉ（３１１）
となる関係を満たすことを特徴とする
スパッタリングターゲット。
【請求項２】
前記［数１］を
Ｉ（１１１）／［Ｉ（１１１）＋Ｉ（２００）＋Ｉ（２２０）＋Ｉ（３１１）］≧０．５５
とした
請求項１に記載のスパッタリングターゲット。
【請求項３】
Ｉ（２００）、Ｉ（２２０）、及び、Ｉ（３１１）が
［数３］
Ｉ（２００）＞Ｉ（２２０）、Ｉ（２００）＞Ｉ（３１１）
となる関係を満たすことを特徴とする
請求項１、又は、２に記載のスパッタリングターゲット。
【請求項４】
Ｉ（１１１）、及び、Ｉ（２００）が
［数４］
Ｉ（２００）≧０．４２×Ｉ（１１１）
となる関係を満たすことを特徴とする
請求項３に記載のスパッタリングターゲット。
【請求項５】
結晶粒の粒径が６５〜２００μｍであることを特徴とする
請求項１から４のいずれかに記載のスパッタリングターゲット。
【請求項６】
純度が９９．９９％以上である高純度銅の鋳塊を５００〜９００℃で熱間押出し、押し出された材料を該熱間押出後に５０℃／秒以上の冷却速度で冷却して製造した
請求項１から５のいずれかに記載のスパッタリングターゲット。
【請求項７】
請求項１から５のいずれかに記載のスパッタリングターゲットの製造方法であって、
純度が９９．９９％以上である高純度銅の鋳塊を５００〜９００℃で熱間押出し、押し出された材料を該熱間押出後に５０℃／秒以上の冷却速度で冷却して製造することを特徴とする
スパッタリングターゲットの製造方法。
【発明の詳細な説明】
【技術分野】
【０００１】
この発明は、例えば、液晶ディスプレイに代表されるフラットパネル表示素子を構成する金属薄膜、半導体素子製造用のマスクを構成する遮光膜、ＬＳＩ等の半導体素子を構成する金属配線、及び、磁気記録媒体を構成する銅薄膜等を形成するための高純度銅から成るスパッタリングターゲット、及び、その製造方法に関するものである。
【背景技術】
【０００２】
上述したような銅薄膜等を被スパッタリング物に形成するための方法としてスパッタリング法が使用されている。
【０００３】
スパッタリング法では、上記のスパッタリングターゲットを、被スパッタリング物に対向する形でセットし、真空条件下にて、Ａｒ等のガスを流し、被スパッタリング物とスパッタリングターゲットの間に所定の電圧をかけることにより放電させ、イオン化したＡｒをスパッタリングターゲットに衝突させることにより、被スパッタリング物上にスパッタリングターゲットと同じ組成の薄膜を形成する成膜方法である。
【０００４】
このような薄膜は、それぞれの目的に応じたプロセスを経て被スパッタリング物としての半導体素子、磁気記録媒体、半導体素子製造用のマスク、液晶ディスプレイ等の構成部に成膜することができる。
【０００５】
そして、このようなスパッタリング法において、最終製品のコスト低減を図るため、生産性（スループット）向上の要求が高く、従来より、スパッタリングプロセスにおけるスパッタリング条件についてさらなる検討が重ねられ、スパッタリング時の成膜速度の向上を図る試みが行われてきた。
【０００６】
しかし、スパッタリング時の成膜速度は、ガス圧力、投入電力、ターゲット−基板間距離等のスパッタリング条件に依存するが、これらのスパッタリング条件は、成膜速度のみならず、膜厚の均一性など薄膜の特性にも影響するおそれがあり、成膜速度向上の観点のみからスパッタリング条件を設定することにより、膜厚の均一性が損なわれた場合には、例えば、電気抵抗が増大することや、パーティクル、スプラッシュ、ダスト等の粗大なクラスタが発生することもあった。
【０００７】
電気抵抗の増大は、処理信号の遅延の要因となり、粗大クラスタの発生は、断線の問題を引き起こすこともある。  
すなわち、薄膜の品質を保ちつつ、スパッタリング時の成膜速度の向上を図るために、スパッタリング条件の検討のみでは限界があった。
【０００８】
このため、近年では、薄膜の品質を保ちつつ、スパッタリング時の成膜速度のさらなる向上を図るため、スパッタリング条件に加えて、スパッタリング材自体の特性、すなわち、スパッタリングの結晶方位や結晶粒径、スパッタリング材に含まれる不純物の含有量等に着眼した様々な提案がなされている。
【０００９】
例えば、特許文献１の「銅スパッターターゲットの加工方法」もその１つである。  
特許文献１には、少なくとも９９．９９９％の高純度銅からなり、平均粒度が１０〜３０μｍであり、且つ、（１１１）、（２００）、（２２０）及び（３１１）配向を含有し、配向の各々を有する粒子の量は５０パーセントよりも少ない結晶方位となる銅スパッターターゲットの加工方法が開示され、このような銅スパッターターゲットを用いることで均一性に優れた膜をウェハーにスパッタリングすることができる旨開示されている。
【００１０】
このように、スパッタリングの結晶方位や結晶粒径、銅の純度等によって、スパッタリング特性が変わるため、この点に着目した様々な研究、開発が行われるに伴って、従来よりも低い電気抵抗を確保しつつ、成膜速度の向上を図るという効果を一定程度あげるに至っている。
【００１１】
しかしながら、大型テレビ用の液晶ディスプレイなど基板サイズの大型化が進行し、例えば、２ｍを超える基板サイズとなる等、配線を作成するスパッタリング工程においても大型の基板やウェハーに成膜する必要が生じに伴い、使用するスパッタリングターゲット自体も大型化し、スパッタリングターゲット材の部位毎に銅の組織が不均一になり易く、膜厚精度および粗大クラスタの発生に及ぼす影響が大きくなった。
【００１２】
さらに、近年の半導体デバイスなどの情報処理の高速化、高機能化に伴って、ゲートや配線の微細化、複雑化が行われている。しかし、微細化した配線に高速化のために大電流を流すと、電流密度が増加し、電流密度の増加は抵抗の増大を招き、このような抵抗値の増大は、処理信号の遅延や信頼性低下の原因になり、半導体デバイスの高速化の障害となっていた。
【先行技術文献】
【特許文献】
【００１３】
【特許文献１】特開２００２−２２０６５９号公報
【発明の概要】
【発明が解決しようとする課題】
【００１４】
そこでこの発明は、低い電気抵抗を保持しつつ、成膜速度の向上を図ることができるスパッタリングターゲット、及び、その製造方法の提供を目的とする。
【課題を解決するための手段】
【００１５】
この発明は、純度が９９．９％以上である高純度銅からなるスパッタリングターゲットであって、スパッタリングを行う面における（１１１）面、（２００）面、（２２０）面、及び、（３１１）面の各配向面のＸ線回折のピーク強度であるＩ（１１１）、Ｉ（２００）、Ｉ（２２０）、Ｉ（３１１）が
［数１］
Ｉ（１１１）／［Ｉ（１１１）＋Ｉ（２００）＋Ｉ（２２０）＋Ｉ（３１１）］≧０．４０
、且つ、
［数２］
Ｉ（１１１）＞Ｉ（２００）、
Ｉ（１１１）＞Ｉ（２２０）、
Ｉ（１１１）＞Ｉ（３１１）
となる関係を満たすことを特徴とする。
【００１６】
この発明の態様として、前記［数１］を、
Ｉ（１１１）／［Ｉ（１１１）＋Ｉ（２００）＋Ｉ（２２０）＋Ｉ（３１１）］≧０．５５
とすることができる。
【００１７】
またこの発明の態様として、Ｉ（２００）、Ｉ（２２０）、及び、Ｉ（３１１）が
［数３］
Ｉ（２００）＞Ｉ（２２０）、Ｉ（２００）＞Ｉ（３１１）
となる関係を満たすことができる。
【００１８】
またこの発明の態様として、Ｉ（１１１）、及び、Ｉ（２００）が
［数４］
Ｉ（２００）≧０．４２×Ｉ（１１１）
となる関係を満たすことができる。
【００１９】
またこの発明の態様として、結晶粒の粒径を６５〜２００μｍとすることができる。
【００２０】
またこの発明の態様として、純度が９９．９９％以上である高純度銅の鋳塊を５００〜９００℃で熱間押出し、押し出された材料を該熱間押出後に５０℃／秒以上の冷却速度で冷却して製造することができる。
【００２１】
またこの発明は、前記スパッタリングターゲットの製造方法であって、純度が９９．９９％以上である高純度銅の鋳塊を５００〜９００℃で熱間押出し、押し出された材料を該熱間押出後に５０℃／秒以上の冷却速度で冷却して製造することを特徴とする。
【発明の効果】
【００２２】
この発明により、低い電気抵抗を保持しつつ、成膜速度の向上を図ることができるスパッタリングターゲット、及び、その製造方法を提供することができる。  
【発明を実施するための最良の形態】
【００２３】
この発明の一発明例について説明する。  
スパッタリングターゲットは、純度が９９．９％（３Ｎ）以上である高純度銅からなるスパッタリングターゲットであって、スパッタリングを行うスパッタ面における結晶構造のミラー指数が（１１１）面、（２００）面、（２２０）面、及び、（３１１）面で示される各配向面のＸ線回折のピーク強度であるＩ（１１１）、Ｉ（２００）、Ｉ（２２０）、Ｉ（３１１）が  
［数１］
Ｉ（１１１）／［Ｉ（１１１）＋Ｉ（２００）＋Ｉ（２２０）＋Ｉ（３１１）］≧０．４０
、且つ、
［数２］
Ｉ（１１１）＞Ｉ（２００）、
Ｉ（１１１）＞Ｉ（２２０）、
Ｉ（１１１）＞Ｉ（３１１）
を満たす結晶方位であることを特徴としている。
【００２４】
また、スパッタリングターゲットは、［数１］において、
［数１’］
Ｉ（１１１）／［Ｉ（１１１）＋Ｉ（２００）＋Ｉ（２２０）＋Ｉ（３１１）］≧０．５５
を満たす結晶方位であることがより好ましい。
【００２５】
さらにまた、スパッタリングターゲットは、
［数３ａ］
Ｉ（２００）＞Ｉ（２２０）、
［数３ｂ］
Ｉ（２００）＞Ｉ（３１１）、及び、
［数４］
Ｉ（２００）≧０．４２×Ｉ（１１１）
となる関係を満たすことを特徴とする。
【００２６】
ここで、［数１］、及び、［数１’］の左辺は、Ｉ（１１１）、Ｉ（２００）、Ｉ（２２０）、及び、Ｉ（３１１）全体に対してＩ（１１１）の占める配向率を示し（以下、「（１１１）面の配向率」という。）、該［数１］、及び、［数１’］の左辺を［数１Ｌ］とする。
【００２７】
また、上述したように、［数２］を満たすことで、（１１１）面、（２００）面、（２２０）面、（３１１）面の中で（１１１）面が最も多くなる結晶配向率とすることができる。銅等のＦＣＣ金属における原子密度は、上述した４つの各配向面の中でも（１１１）面の場合に最も高くなり、（１１１）面は最密である。このような関係の下で［数１］の関係のように、（１１１）面の配向率（［数１Ｌ］）を４０％以上とすることにより、従来と比較して、スパッタリングターゲットの表面から、より多くの銅原子を飛び出させることができる。
【００２８】
本実施形態のスパッタリングターゲットにおいて、［数１Ｌ］、すなわち、（１１１）面の配向率を、上述した（１１１）面の有する銅原子の放出密度が他の配向面よりも高いという特性を活かすことができる４０％以上としている。
【００２９】
その結果、成膜速度を向上させることができる。加えて、スパッタリングターゲットの表面から多くの銅原子を密に飛ばすことにより、膜厚が均一となる銅膜を膜成することができ、低い電気抵抗を確保することができる。
【００３０】
従って、基板やウェハーなどの大型化や、半導体デバイスのゲートや配線の微細化、複雑化が進行しても、信号処理の高速化、高い信頼性の実現を図りつつ、スループット向上による最終製品のコスト低減を図ることができる。
【００３１】
また、［数１Ｌ］の分母を［Ｉ（１１１）＋Ｉ（２００）＋Ｉ（２２０）＋Ｉ（３１１）］のように、４つの配向面のそれぞれのＸ線回折のピーク強度の和としたのは、次の理由のとおりである。
【００３２】
後述する焼鈍工程により再結晶が行われると、純銅の場合、（１１１）面、（２００）面、（２２０）面、及び、（３１１）面が生じ易く、このような主要な４つの配向面のピーク強度の和を［数１Ｌ］の分母として用いることで、実際の銅の結晶方位に即した正確な配向率を算出できるからである。
【００３３】
すなわち、［数１］では、実際の銅の結晶方位に含まれる主要な４つの配向面のピーク強度の和を分母として用いた［数１Ｌ］が４０％以上となる関係を表しているため、主要な４つの配向面のうちの一部である例えば、２つの配向面のピーク強度の和を［数１Ｌ］の分母として用いた場合よりも、実際の銅の結晶方位に即した正確な配向率を算出できるからである。
【００３４】
また、スパッタリングターゲットが、上述したように、
［数３ａ］
Ｉ（２００）＞Ｉ（２２０）
［数３ｂ］
Ｉ（２００）＞Ｉ（３１１）
を満たす結晶方位とすることで、（２００）面を、前記各配向面の中でも（１１１）面に次いで２番目に高い結晶配向率とすることができる。
【００３５】
そして、銅などのＦＣＣ金属において、（１１１）面、（２００）面、（２２０）面、及び、（３１１）面の各配向面うち、（２００）面は、（１１１）面に次いで２番目に原子密度が高いため、（２２０）面、及び、（３１１）面と比較して比較的銅原子を密に飛び出させることができる。
【００３６】
これにより、（１１１）面とともに、スパッタリングターゲットの表面から銅原子を密に飛び出させることができるため、成膜速度を向上させることができ、電気抵抗の低い均一な膜厚を形成することができる。
【００３７】
しかも、（２００）面は、上述したように、（１１１）面よりも原子密度が低い分、スパッタリングターゲットの表面から低いエネルギーで飛び出させることができるため、（１１１）面のみの結晶配向率を高くした場合と比較して、銅原子の飛び出しのエネルギーを全体として低く抑えることができ、スパッタリング時の電圧（以下、「スパッタリング電圧」という。）の低減に繋げることができる。
【００３８】
また、スパッタリング時において、上述したように、（１１１）面は、銅原子を密に飛散することができる一方で、（２００）面は、（１１１）面よりも、銅原子を密に飛散できないが、銅原子の飛び出しエネルギーを低く保つことができという特性を有する。
【００３９】
このため、上述したように、スパッタリングターゲットが、
［数４］
Ｉ（２００）≧０．４２×Ｉ（１１１）
となる関係を満たす結晶方位とすることで、（１１１）面と（２００）面とのそれぞれの配向面の特性を活かすことができるように、最も結晶配向率を高くした（１１１）面とともに、（２００）面の結晶配向率についても、他の配向面と比較して高くすることができる。
【００４０】
このため、銅原子を密に飛散させることにより、高い成膜速度を確保することができつつ、（１１１）面のみを他の配向面と比較して結晶配向率を高くした場合と比較して、飛び出しのエネルギー（スパッタリング電圧）を低く抑えることができる。
【００４１】
さらに、
［数４’］
Ｉ（２００）≧０．８０×Ｉ（１１１）
となる関係を満たす結晶方位とすることで、他の配向面と比較してＩ（２００）の結晶配向率を［数４］の場合と比較してより高くすることができるため、高い成膜速度を確保することができつつ、より一層、飛び出しのエネルギー（スパッタリング電圧）を低く抑えることができるためより好ましい。
【００４２】
また、スパッタリングターゲットを、結晶粒の粒径が６５〜２００μｍであることを特徴とする。
【００４３】
スパッタリングターゲットは、結晶粒の粒径が大きい場合には、ターゲット表面から銅原子を飛び立たせるために高いエネルギーが必要となる。このため、結晶粒の粒径を６５〜２００μｍという小さな値の範囲に設定することで、ターゲット表面から銅原子を飛び立たせるためのエネルギーを低く抑えることができる。
【００４４】
よって、本発明のスパッタリングターゲットは、ターゲット表面から銅原子を飛び立たせるために高いエネルギーが必要となる配向面である（１１１）面や（２００）面を高い配向率で配向しているため、結晶粒の粒径を小さな値の範囲に設定することは、ターゲット表面から銅原子を飛び立たせるためのエネルギーを低く抑える上で特に有効となる。
【００４５】
さらに、スパッタリングターゲットを、結晶粒の粒径がより小さな値の範囲となる６５〜１６０μｍとなるよう形成することがより好ましい。  
これにより、結晶粒の粒径の範囲を６５〜２００μｍとした場合比較してターゲット表面から銅原子を飛び立たせるためのエネルギーをより一層低く抑えることができる。
【００４６】
上述したスパッタリングターゲットの製造方法について以下に説明する。  
まず、通常の電気銅を硝酸浴中あるいは硫酸浴中で電気精製し、不純物の含有量を極力低減させた銅を真空誘導溶解して９９．９％（３Ｎ）以上の高純度銅からなるインゴットを得る。インゴットを所定の寸法に切断し、熱間加工用のビレットを作製する。
【００４７】
スパッタリングターゲットは、上述した熱間押出用のビレットを用いて、熱間押出工程、冷間加工、及び、焼鈍工程をこの順を経て作成する。
【００４８】
詳しくは、熱間押出工程において、熱間加工用のビレットを予め５００℃を超える温度にして熱間加工をするための準備をしておき、熱間押出により、５００〜９００℃、より好ましくは６６０〜８００℃の下で熱間押出する。  
その後、冷間加工において、５０℃／秒以上、より好ましくは８０℃／秒〜１２０℃／秒の冷却速度で室温程度まで冷却している。
【００４９】
焼鈍工程では、銅の再結晶化として例えば、２５０℃〜４００℃、より好ましくは３００℃〜４００℃の温度で行う。温度が低すぎると、再結晶化せず、温度が高すぎると粒の過大な成長が生じることなる。銅材料に内在する歪は、ターゲット物質の飛び出しに影響を及ぼすため、焼鈍工程を行うことで歪の要因となる内部応力を除去しておくことが有効であり、焼鈍工程により内部応力を除去することができる。
【００５０】
上述した本実施形態の製造方法により製造することで、Ｉ（１１１）の配向率が４０％以上となるよう製造することができる。
【００５１】
また、スパッタリングターゲットは、上述したように、［数１Ｌ］≧０．５５を満たす結晶方位とすることにより、［数Ｌ］≧０．４０の場合と比較して、各配向面の中でも面密度が高い（１１１）面の配向率を高くすることができ、スパッタリングターゲットの表面からより多くの銅原子を飛び出させることができる。
【００５２】
これにより、成膜速度をより一層、向上させることができるとともに、スパッタリングターゲットの表面から多くの銅原子を密に飛ばすことにより、電気抵抗の低い均一な膜厚を形成することができる。
【００５３】
以下、効果確認実験について説明する。
【００５４】
（効果確認実験）  
効果確認実験では、本発明のスパッタリングターゲットの一実施例として発明例１から６のスパッタリングターゲットを製造するとともに、本発明の比較対照としての比較例１，２のスパッタリングターゲットを製造し、それぞれの膜電気抵抗率、成膜速度を比較した。
【００５５】
発明例１から６、及び、比較例１，２のスパッタリングターゲットは、それぞれ表１に示す純度を有する銅材料からなる。
【００５６】
【表１】
2013185237.tif 000002
比較例１，２のスパッタリングターゲットは、従来から行われている一般的な製造方法により製造し、詳しくは、高純度銅からなるインゴットを、熱間圧延、ホットプレス等の熱間加工を行い、続いて冷間圧延などの冷間加工を施した後、最後に熱処理を行い製造したが、熱間圧延では例えば、９３０°野温度に加熱して行うなど、冷間加工、熱処理工程においても発明例１から６とは異なる従来の製造条件の下で行った。
【００５７】
一方、発明例１から６のターゲット材は、熱間押出工程、冷間加工工程、焼鈍工程をこの順で行い、それぞれ上述した本実施形態のスパッタリングターゲットを製造する製造条件の下で製造した。
【００５８】
発明例１から６、及び、比較例１、２のスパッタリングターゲットは、いずれも上述した工程を経て製造し、旋盤などの任意の機械加工等により所望のターゲット形状まで追加工した状態で用いられる。
【００５９】
これらスパッタリングターゲットの（１１１）面の配向比、平均結晶粒径、膜電気抵抗率は、表１に示すとおりである。
【００６０】
ここで、（１１１）面の配向率に関して、比較例１、２のスパッタリングターゲットは、４０％より小さいのに対して、発明例１〜６のスパッタリングターゲットは、上述した本実施形態の製造方法により製造することで、発明例１〜４のスパッタリングターゲットについて、いずれも４０％以上であり、さらに、発明例５，６のスパッタリングターゲットについて、いずれも５５％以上である。
【００６１】
なお、［数１］に示す（１１１）面の配向比を算出するにあたって必要となる（１１１）面、（２００）面、（２２０）面、及び（３１１）面の各配向面のＸ線回折のピーク強度は、スパッタリングターゲットとして使用される表面からＸ線を入射させ、各回折面からの強度を測定し、その中から特に高いピークを示した（１１１）面、（２００）面、（２２０）面、及び（３１１）面の各配向面のＸ線回折のピーク強度を算出することで行った。  
なお、Ｘ線照射の条件は、Ｘ線の種類ＣｕＫα１、管電圧４０ｋＶ、管電流２０ｍＡとした。
【００６２】
また、平均結晶粒径は、銅材料板における結晶粒径は上述の各部位において、スパッタリングターゲットとして使用される表面にてミクロ組織観察を行い、ＪＩＳ  Ｈ  ０５０１（切断法）に基づき結晶粒径を測定し、これを基に算出した。
【００６３】
焼鈍加工の後に行うスパッタリングの追加工では、得られたスパッタリングターゲットのターゲット面の粗さの影響を除外するため、粗さは全て最大粗さＲａを０．５〜０．８μｍに研磨して揃えた。
【００６４】
上述した発明例１から６のスパッタリングターゲット、及び、比較例１，２のスパッタリングターゲットを用いてスパッタリングし、被スパッタリングターゲット物に成膜した銅膜の膜電気抵抗率、及び、成膜速度を測定した結果、表１のような結果となった。
【００６５】
なお、スパッタリングは、上述のように作成したスパッタリングターゲットを用いて、ＤＣマグネトロンスパッタリング装置にて、膜厚０．７ｍｍの日本電気硝子社製ＯＡ−１０ガラス基板にスパッタリングを実施し、０．３μｍ膜厚の銅配線を作成した。スパッタリング条件は、Ａｒガス圧力を０．３Ｐａ、放電電力を５００Ｗとした。
【００６６】
まず、膜電気抵抗率の結果に着目すると、比較例１，２は、それぞれ２．１［μΩｃｍ］、２．２［μΩｃｍ］であるのに対して、発明例１，２，４〜６では、これら値と略同じ値であるそれぞれ２．２［μΩｃｍ］、２．２［μΩｃｍ］、２．１［μΩｃｍ］、２．１［μΩｃｍ］、２．０［μΩｃｍ］となった。発明例３の場合には１．８［μΩｃｍ］となり、比較例１，２の場合と比較して低い値となった。
【００６７】
これは、発明例３のスパッタリングターゲットは、純度が５Ｎ（９９．９９９％）以上からなる高純度銅からなるためであり、平均結晶粒半径が他のスパッタリングターゲットよりも小さいことが要因として考えられる。
【００６８】
また、成膜速度の結果に着目すると、比較例１，２は、いずれも８［Å／ｓ］であるのに対して、発明例１〜６では、１２［Å／ｓ］、１１［Å／ｓ］、１２［Å／ｓ］、１０［Å／ｓ］、１４［Å／ｓ］、１５［Å／ｓ］であり、いずれも比較例１，２と比較して速くなった。特に、発明例５、６では、比較例１，２に対しては勿論、他の発明例１〜４と比較しても大幅に速くなった。
【００６９】
以上より、（１１１）面の配向率を４０％以上にすることで、Ｉ（１１１）の有する銅原子を密に飛び出すという効果を発揮できるため、優れた膜電気抵抗率を確保しつつ、成膜速度の向上を図ることを実証できた。
【００７０】
特に、（１１１）面の配向率を５５％以上にすることで、このようなＩ（１１１）の有する効果をより顕著に発揮でき、優れた膜電気抵抗率を確保しつつ、成膜速度のより一層の向上を図ることを実証できた。
【００７１】
本発明のスパッタリングターゲットは、上述した実施形態に限らず、様々な実施形態、製造方法で製造することができる。
【００７２】
例えば、本発明のスパッタリングターゲットは、Ｉ（１１１）、Ｉ（２００）、Ｉ（２２０）、Ｉ（３１１）が例えば、［数３］の関係、すなわち、Ｉ（２００）＞Ｉ（２２０）、Ｉ（２００）＞Ｉ（３１１）の関係を満たしていることが好ましいが、［数１］、［数２］の関係を満たしている限り、必ずしも［数３］の関係を満たしていない構成をも含む。
【００７３】
同様に、本発明のスパッタリングターゲットは、Ｉ（１１１）、Ｉ（２００）、Ｉ（２２０）、Ｉ（３１１）が例えば、［数４］の関係、すなわち、Ｉ（２００）≧０．４２×Ｉ（１１１）の関係を満たしていることが好ましいが、［数１］、［数２］の関係を満たしている限り、必ずしも［数４］の関係を満たしていない構成をも含む。